(57)【要約】【課題】  白色ＬＥＤ光源の電飾看板の分野において、青白さが抑制された自然な色調の画像が提供できる記録用シート及びそれを用いた電飾看板を提供すること。【解決手段】  シート状の基材１１の一方の面に、下引き層１２及び画像記録層１３を順次設けてなり、白色ＬＥＤからの光が基材１１、下引き層１２、画像記録層１３を順次透過する電飾看板に用いられる記録用シートであって、基材１１に下引き層１２を設け画像記録層１３を設けない状態で下引き層１２側から見た黄色度が５〜１３である。【選択図】図１
2010079765.tif 000002
【特許請求の範囲】
【請求項１】
シート状の基材の一方の面に、下引き層及び画像記録層を順次設けてなり、白色ＬＥＤからの光が前記基材、前記下引き層、前記画像記録層を順次透過する電飾看板に用いられる記録用シートであって、
前記基材に前記下引き層を設け前記画像記録層を設けない状態で前記下引き層側から見た黄色度が５〜１３であることを特徴とする記録用シート。
【請求項２】
前記黄色度は、前記下引き層に着色剤を含有させて５〜１３に調整される請求項１に記載の記録用シート。
【請求項３】
前記基材に前記下引き層及び前記画像記録層を順次設けた状態での全光線透過率が２０％〜５０％である請求項１又は２に記載の記録用シート。
【請求項４】
前記画像記録層は、インクジェット記録用シートのインク受理層、熱転写記録用シートのインク受容層、又は、電子写真記録方式に用いる被記録材のトナー定着層である請求項１〜３のいずれか１項に記載の記録用シート。
【請求項５】
前記請求項１〜３のいずれか１項に記載の記録用シートは、版を用いる印刷に用いられる被印刷体であることを特徴とする記録用シート。
【請求項６】
シート状の基材の一方の面に、下引き層及び画像記録層を順次設けてなる記録用シートと、前記基材、前記下引き層、前記画像記録層を順次透過する光を照射する光源である白色ＬＥＤとを備えた電飾看板であって、
前記基材に前記下引き層を設け前記画像記録層を設けない状態で前記下引き層側から見た黄色度が５〜１３であることを特徴とする電飾看板。
【請求項７】
前記黄色度は、前記下引き層に着色剤を含有させて５〜１３に調整される請求項６に記載の記録用シート。
【請求項８】
前記記録用シートの全光線透過率が２０％〜５０％である請求項６又は７に記載の電飾看板。
【請求項９】
前記画像記録層は、インクジェット記録用シートのインク受理層、熱転写記録用シートのインク受容層、又は、電子写真記録方式に用いる被記録材のトナー定着層である請求項６〜８のいずれか１項に記載の電飾看板。
【請求項１０】
前記記録用シートは、版を用いる印刷に用いられる被印刷体である請求項６〜８のいずれか１項に記載の電飾看板。
【請求項１１】
前記記録用シートの光入射側に、光反射板、光拡散板、光拡散反射板の少なくとも一つを配設して、前記記録用シートに照射される光の照射ムラを抑制するように構成した請求項６〜１０のいずれか１項に記載の電飾看板。
【請求項１２】
前記白色ＬＥＤは、前記記録用シートに照射される光の照射ムラを抑制すべく複数個配設されている請求項６〜１１のいずれか１項に記載の電飾看板。
【請求項１３】
扁平な矩形ボックス状の看板本体の前面壁を前記記録用シートで形成し、前記看板本体の両側壁内面に前記白色ＬＥＤをそれぞれ配置し、かつ、前記看板本体の背面壁内面に、反射板を配置して、前記記録用シートに照射される光の照射ムラを抑制するように構成した請求項６〜１２のいずれか１項に記載の電飾看板。
【発明の詳細な説明】
【技術分野】
【０００１】
本発明は、電飾看板に好適に用いられる記録用シート、及びそれを用いた電飾看板に関する。さらに詳しくは、本発明は、白色の発光ダイオード（以下、「白色ＬＥＤ」という。）を光源とする電飾看板に用いても、青白くない自然な色調の画像を提供できる記録用シート、及びそれを用いた電飾看板に関する。
【背景技術】
【０００２】
従来、画像を有するシートと光源とを備える電飾看板があり、この電飾看板は、各種の広告、標識、地図等に用いられている。
画像を有するシートとしては、各種のプリンターによって印画されたもの、オフセット印刷機等の印刷機によって印刷されたもの、カッティングシートが貼着されたもの等がある。中でも、インクジェット記録方式、熱転写方式、電子写真方式等の各種の記録方式のプリンターによって印画されたものは、小ロットや短納期にも対応しやすい等の理由から、多用されている。
また、電飾看板としては、従来、光源として蛍光灯が多く用いられてきた。しかし、近年、光源の寿命を延ばす、消費電力を低減する等の目的で、白色ＬＥＤを光源とするものが用いられるようになってきた（特許文献１）。
なお、ここで白色ＬＥＤとは、ＬＥＤを用いて白色光を得るものである。【０００３】
白色ＬＥＤを用いると、上記のような利点を有する一方、蛍光灯の場合と比較して、色味が青白くなるという問題がある。用途により、青白い方がシャープな印象を与えて適する場合もあるが、自然な色調ではない、冷たいという印象を与え、適さない場合も多々ある。特にフルカラーの写真調の画像を用いる場合にその傾向が強い。また、従来の蛍光灯の装置を想定して画像ソフトが調整されている場合、ユーザーが蛍光灯に慣れていて白色ＬＥＤの色調に違和感を持つ場合などがあり、白色ＬＥＤ光源を用いながら、蛍光灯同様の色調を有する電飾看板が求められている。【０００４】
背景に光源を有する表示装置において、色味を補正する方法として、色補正フィルターを用いる方法が提案されている（特許文献２）。これは、ノートパソコンの液晶表示等を主用途としたもので、求められる色味が電飾看板用途と異なるが、電飾看板用に応用する事も可能な技術である。
しかしながら、電飾看板自体にフィルターを設置して青白さを低減させる方法だと、既に電飾看板を購入済みのユーザーは利用できない、青白さが求められるデザインの画像を用いる際に適さない、白色ＬＥＤを想定して青白さを抑制した画像ソフトを用いる場合には抑制が過剰になる、装置が高価になる、等の問題がある。そのため、画像が記録されるシートによって補正することが求められている。【０００５】
電飾看板用途において、記録用シートを改良して見え方を補正する技術は存在する（特許文献３）。この特許文献３で提案されている記録用シートは、基材シートとインク受容層の間に着色剤を含有するプライマー層が設けられているが、含有する着色剤は、白色の顔料又は染料で、その目的は、記録用シートの全光線透過率とプライマー層の全光線透過率を調節することにより、基材のムラやインク受容層の塗工ムラが目立たないようにするためであって、使用する光源に起因する不自然な色味を改良するものではない。従来、白色ＬＥＤ光源の電飾看板において、色味の青白さを記録用シートの改良によって解決する方法は無かった（特許文献１，特許文献４，特許文献５）。【０００６】
【特許文献１】特開２００６−２０２７２９号公報
【特許文献２】特開２００４−１１７５４２号公報
【特許文献３】特許第４００１０１７号公報
【特許文献４】特開２００６−２０２７２５号公報
【特許文献５】特開２００８−２５００６７号公報
【発明の開示】
【発明が解決しようとする課題】
【０００７】
本発明は、白色ＬＥＤ光源の電飾看板の分野において、青白さが抑制された自然な色調の画像が提供できる記録用シート及びそれを用いた電飾看板を提供することをその課題とするものである。
【課題を解決するための手段】
【０００８】
上記課題を解決することを目的としてなされた本発明の記録用シートは、シート状の基材の一方の面に、下引き層及び画像記録層を順次設けてなり、白色ＬＥＤからの光が前記基材、前記下引き層、前記画像記録層を順次透過する電飾看板に用いられる記録用シートであって、前記基材に前記下引き層を設け前記画像記録層を設けない状態で前記下引き層側から見た黄色度が５〜１３であることを特徴とする。【０００９】
この発明において、黄色度を、下引き層に着色剤を含有させて５〜１３に調整することができる。また、この発明において、基材に下引き層及び画像記録層を順次設けた状態での全光線透過率を２０％〜５０％にすることができる。【００１０】
また、この発明において、画像記録層を、インクジェット記録用シートのインク受理層、熱転写記録用シートのインク受容層、又は、電子写真記録方式に用いる被記録材のトナー定着層にすることができる。さらに、この発明の記録用シートを、版を用いる印刷に用いられる被印刷体に適用することができる。【００１１】
また、上記課題を解決することを目的としてなされた本発明の電飾看板は、シート状の基材の一方の面に、下引き層及び画像記録層を順次設けてなる記録用シートと、前記基材、前記下引き層、前記画像記録層を順次透過する光を照射する光源である白色ＬＥＤとを備えた電飾看板であって、前記基材に前記下引き層を設け前記画像記録層を設けない状態で前記下引き層側から見た黄色度が５〜１３であることを特徴とする。【００１２】
この発明において、黄色度を、下引き層に着色剤を含有させて５〜１３に調整することができる。また、この発明において、記録用シートの全光線透過率を２０％〜５０％にすることができる。また、この発明において、画像記録層を、インクジェット記録用シートのインク受理層、熱転写記録用シートのインク受容層、又は、電子写真記録方式に用いる被記録材のトナー定着層にすることができる。さらに、この発明の記録用シートを、版を用いる印刷に用いられる被印刷体に適用することができる。【００１３】
また、この発明において、記録用シートの光入射側に、光反射板、光拡散板、光拡散反射板の少なくとも一つを配設して、記録用シートに照射される光の照射ムラを抑制するように構成することができる。また、この発明において、白色ＬＥＤを、記録用シートに照射される光の照射ムラを抑制すべく複数個配設することができる。また、この発明において、扁平な矩形ボックス状の看板本体の前面壁を記録用シートで形成し、看板本体の両側壁内面に前記白色ＬＥＤをそれぞれ配置し、かつ、看板本体の背面壁内面に、反射板を配置して、記録用シートに照射される光の照射ムラを抑制するように構成することができる。
【発明の効果】
【００１４】
本発明によれば、下引き層に、基材に下引き層のみを設けたときの下引き層側から見た黄色度を５〜１３にする着色剤を含有させたので、青白さが抑制された自然な色調の画像が提供できる記録用シート及び電飾看板が得られる。
【図面の簡単な説明】
【００１５】
【図１】本発明に係る一実施形態の記録用シートの断面図である。
【図２】図１に示した記録用シートを表示シートとして用いた本発明に係る第１実施形態の電飾看板の一部切開斜視図である。
【図３】図１に示した記録用シートを表示シートとして用いた本発明に係る第２実施形態の電飾看板の一部切開斜視図である。
【発明を実施するための最良の形態】
【００１６】
以下、本発明に係る記録用シートの一実施形態を添付図面に基づいて説明する。図１に示すように、本実施形態の記録用シート１は、白色ＬＥＤからの光が透過するシート状の基材11と、基材11の一方の面に設けられた下引き層12と、下引き層12上に設けられた画像記録層13とを備えてなり、白色ＬＥＤからの光が基材11、下引き層12、画像記録層13を順次透過する電飾看板に用いられるものである。【００１７】
まず、基材11の構成について説明すると、基材11としては、電飾看板用途に使用可能な程度の透明性を有するシート状のものであればよく、特に限定されない。プラスチックフィルム、合成紙、紙、布、不織布等を用いることができる。
なかでも、透明性、加工適性、強度等の点から、プラスチックフィルムが好適である。プラスチックフィルムとしては、特に限定されず、ポリエチレンテレフタレート、ポリエチレンナフタレート、ポリフッ化ビニル、ポリフッ化ビニリデン、軟質ポリ塩化ビニル、硬質ポリ塩化ビニル、ポリ塩化ビニリデン、ナイロン、ポリイミド、ポリスチレン、ポリビニルアルコール、エチレン・ビニルアルコール共重合体、ポリカーボネート、ポリアクリロニトリル、ポリブテン、ポリエチレン、ポリプロピレン、ポリウレタン、エチレン酢酸ビニル共重合体、ポリ酢酸ビニル等が挙げられる。【００１８】
次に、下引き層12について説明すると、下引き層12は、基材11と画像記録層13の間に位置する層である。一般的に、記録用シート１においては、画像記録層13の印画品質と基材11との密着性の強さを両立させにくい。特に基材11がプラスチックフィルムで画像記録層13を塗工によって設ける場合は、その傾向が強い。その為、密着性を強化する目的で、下引き層12を設けることがしばしば行われる。下引き層12は、プライマー層、アンダーコート層、アンカーコート層と称されることもある。また、その目的は密着性の強化に限られず、例えばインクジェット記録用シートにおいては、インクの溶媒の吸収を助けて印画品質の調整に寄与する場合もある。【００１９】
下引き層12には、黄色味を帯びさせるために着色剤を含有させる。記録用シート１に黄色味を帯びさせる方法としては、本発明のような下引き層12に着色する方法以外にも、基材11自体や画像記録層13に着色する方法、別途着色層を設ける方法、オフセット印刷やグラビア印刷等によっていずれかの層に対して黄色の印刷を施す方法等が考えられる。しかし、一般的に基材11は生産ロットが大きいという問題がある。画像記録層13に着色すると、例えば、昼間の明るいときに電飾看板の光源を消して反射光で鑑賞した時に、画像記録層13の黄色味が強いため、白さが不足し、画像が目立たないという問題がある。また、別途着色層を設けたり印刷を施したりする方法は、コストを増大させるという問題がある。したがって、記録用シート１に黄色味を帯びさせる方法としては、本発明では下引き層12に着色することが好ましいが、下引き層12に着色することに限定されるわけではない。【００２０】
下引き層12に含有させる着色剤としては、黄色顔料や黄色染料等の黄色の着色剤が考えられる。顔料は染料と比較して褪色しにくいため、より好ましい。
下引き層12に含有させる黄色顔料としては、特に限定されず、公知の種々のものを用いることができる。例えば、Ｃ．Ｉ．ピグメントイエロー１２、同１３、同１４、同１７、同５５、同８１、同８３、同１３６などのジスアゾ系黄色顔料、Ｃ．Ｉ．ピグメントイエロー１、同３、同６５、同７３、同７４、同７５、同１１６、同１５１、同１５４、同１８１などのモノアゾ系黄色顔料、Ｃ．Ｉ．ピグメントイエロー１８３などのアゾレーキ系黄色顔料、Ｃ．Ｉ．ピグメントイエロー９３、同９５などの縮合アゾ系黄色顔料、Ｃ．Ｉ．ピグメントイエロー１０９、同１１０などのイソインドリノン系黄色顔料、Ｃ．Ｉ．ピグメントイエロー１３９などのイソインドリン系黄色顔料、Ｃ．Ｉ．ピグメントイエロー２４、同１０８などの縮合多環系黄色顔料等が挙げられる。
下引き層12に含有させる黄色染料としては、特に限定されず、公知の種々のものを用いることができる。例えば、アゾ染料、アントラキノン染料、縮合多環芳香族カルボニル染料、インジゴイド染料、ポリメチン染料などが挙げられる。
なお、下引き層12の側から見た黄色度を５〜１３の範囲に調整するために、本発明では、下引き層12に黄色の着色剤を含有させることが好ましいが、これに限定されず、黄色の着色剤と黄色以外の着色剤とを含有させたり黄色以外の着色剤を含有させたりして黄色度を調整するようにしてもよい。【００２１】
下引き層12には、着色剤以外の成分として、結着剤、填料が含有され、さらに各種の添加剤を含有させることができる。結着剤としては、酸化澱粉、エステル化澱粉等の澱粉類、カルボキシメチルセルロース、ヒドロキシエチルセルロース等のセルロース誘導体、ポリビニルアルコール及びその誘導体、ポリビニルピロリドン、カゼイン、ゼラチン、大豆タンパク、スチレン−アクリル樹脂及びその誘導体、スチレン−ブタジエンラテックス、アクリルエマルジョン、酢酸ビニルエマルジョン、塩化ビニルエマルジョン、ウレタンエマルジョン、アルキッドエマルジョン及びこれらの誘導体等が挙げられる。【００２２】
填料を添加することにより、インク吸収速度の調整、塗工時のブロッキングの防止、記録用シート１の透明性の調整などの効果を得ることもできる。填料としては、炭酸カルシウム、シリカ、酸化チタン、カオリン等の無機填料、各種のプラスチックピグメントなどが挙げられる。【００２３】
更に、下引き層12には、必要に応じ、本発明の効果を損なわない範囲で、消泡剤、帯電防止剤、紫外線吸収剤、蛍光増白剤、防腐剤、顔料分散剤、増粘剤などを添加してもよい。【００２４】
下引き層12の黄色の着色剤の種類や量を調整することにより、本発明の記録用シート１の色味を調整することができる。本発明では記録用シート１の黄色度を規定しているが、本発明における記録用シート１の黄色度とは、基材11に下引き層12のみを設け画像記録層13を設けない状態で、下引き層12の側から見た黄色度をいい、本発明の記録用シート１では、黄色度が５〜１３の範囲に調整する。ここでいう黄色度とは、ＪＩＳ  Ｋ７１０５に基づき、透過法にてＸＹＺを測定して下記式により算出するものである。
黄色度＝１００×（１．２８×Ｘ−１．０６×Ｚ）／Ｙ
ただし、Ｘ、Ｙ、ＺはＣ光源（国際照明委員会（略称ＣＩＥ）により規定されている標準の光の一種）におけるＸＹＺ表色系の三刺激値である。以下、「基材11に下引き層12のみを設け画像記録層13を設けない状態で、下引き層12の側から見た黄色度」のことを、「下引き層12の側から見た黄色度」と表現することがある。【００２５】
上記の範囲が好ましい理由は、以下の通りである。すなわち、電飾看板として鑑賞される際の記録用シート１の色味やそこに記録または印画された画像の色味は、下引き層12の色味によって調整できる。しかし、記録用シート１全体、すなわち基材11、下引き層12、画像記録層13をすべて備えた状態での全光線透過率にも影響を受ける。なお、ここでいう全光線透過率とは、ＪＩＳ  Ｋ７１０５に基づくものである。【００２６】
記録用シート１全体の全光線透過率が低い場合には、ＬＥＤの青味がかった光の透過を妨げるため、青味がさほど強くなく、下引き層12の黄色味を弱めに調整する方が好ましい。一方、全光線透過率が高い場合には、白色ＬＥＤの青味がかった光を透過し易くなるため、青味がいっそう強く、下引き層12の黄色味を強めに調整する方が好ましい。
一方、電飾看板用途においては、本発明者の検討によれば、全光線透過率の好ましい範囲は、２０％〜５０％である。２０％未満だと全体的に暗過ぎる印象になる場合があり、５０％を超えると明る過ぎて画像が目立たない印象になる場合がある。【００２７】
記録用シート１の全光線透過率が好ましい範囲の下限である２０％の場合、下引き層12の側から見た黄色度が１３未満であると、装置に装着して電飾看板として見た場合の色味が自然で好適である。１３を超えると、装置に装着して電飾看板として見た場合の黄色味が強過ぎる印象になる場合がある。【００２８】
また、記録用シート１の全光線透過率が好ましい範囲の上限である５０％の場合、下引き層12の側から見た黄色度が５以上であると、装置に装着して電飾看板として見た場合の色味が自然で良好である。５未満であると、装置に装着して電飾看板として見た場合の青色味が強過ぎる印象になる場合がある。より自然な明るさを得られる点から、記録用シート１全体のより好ましい全光線透過率は３０％〜４０％であり、その場合により自然な色味を得られる点からより好ましい下引き層12の側から見た黄色度は７〜１０である。【００２９】
ここで、白色ＬＥＤ光源からの光を記録用シートの基材側から照射したときの画像記録層側における色味について、鑑賞される画像を含め、記録用シートの黄色度と全光透過率との関係で、好適な範囲を示すと、次の表１のようになる。【００３０】
【表１】
2010079765.tif 000003
【００３１】
下引き層12における黄色の着色剤の含有比率は、求められる用途に応じて適宜調整すればよいが、下引き層12の側から見た黄色度を好ましい範囲に調整しやすいという点から、下引き層12に対して固形分質量比で０．００１〜０．１％であることが好ましい。より好ましくは０．０１〜０．０５％である。【００３２】
下引き層12の厚さは、画像記録層13及び基材11との密着強度の点から、１〜２０μｍが好ましい。
また、下引き層12を形成する方法としては、特に限定されず公知の方法を用いることができ、グラビアコート、グラビアリバースコート、グラビアオフセットコート、ブレードコート、スピンナーコート、ロールコート、リバースロールコート、エアナイフコート、キスコート、ディップコート、シルクスクリーンコート、ワイヤーバーコート、コンマコート、スプレーコート、フロートコート、かけ流しコート等を用いることができる。【００３３】
次に画像記録層13について説明する。画像記録層13は、目的とする印画方法に適する層を、公知の方法で形成することができる。
例えば記録用シート１がインクジェット記録用シートの場合、各種の公知の填料、結着剤、カチオン化剤等の添加剤によって形成することができる。尚、インクジェット記録用シートの場合の画像記録層13をインク受理層またはインク受容層と称することがある。【００３４】
インクジェット記録用シートの画像記録層13に用いる填料としては、公知の無機または有機の填料を用いることができ、例えばシリカ、炭酸カルシウム、タルク、クレー、けいそう土、酸化チタン、焼成カオリン、水酸化アルミニウム、ポリスチレン、ポリメタクリレート、などが挙げられる。これらは一種を単独で用いてもよく、二種以上を組み合わせて用いてもよい。【００３５】
結着剤としては、ポリビニルアルコール、ポリビニルブチラール、ゼラチン、ポリビニルアセタール、カルボキシメチルセルロース、ポリビニルピロリドン、ポリエステル樹脂、アクリル系樹脂、ポリウレタン樹脂、これらの共重合物、さらにはスチレン−アクリル系共重合体、エチレン−酢酸ビニル共重合体、スチレン−ブタジエンゴムなどが挙げられる。これらは一種を単独で用いてもよく、二種以上を組み合わせて用いてもよい。【００３６】
添加剤としては、画像のにじみの防止性能や発色を向上させる目的で、カチオン性物質を用いることが好ましい。インクジェット記録用シートの分野で公知のものから選択できる。例えば、好ましくは第４級アンモニウム塩基を有するポリマーであり、特に好ましくは第４級アンモニウム塩基を有するモノマーの単独重合体または他の共重合し得る１または２以上のモノマーとの共重合体である。第４級アンモニウム塩基を有するカチオン性ポリマーの例としては、ジメチルジアリルアンモニウムクロライド、ポリアミンスルホン類、（メタ）アクリル酸アルキル第４級アンモニウム塩または（メタ）アクリルアミドアルキル第４級アンモニウム塩型カチオン性ポリマー、ジメチルアリルアンモニウムクロライドとアクリルアミドの共重合ポリマー、２級アミンとエピハロヒドリンとの反応により得られるカチオン性ポリマーなどが挙げられる。【００３７】
また、添加剤として、上記のカチオン性物質の他に、画像記録層13の耐水性を向上させる目的で、乳酸アルミニウムや硫酸アルミニウム等のアルミニウム化合物を含有させてもよい。さらには、目的に応じて界面活性剤、紫外線吸収剤、防カビ剤等の各種の添加剤を用いることもできる。【００３８】
インクジェット記録用シートの場合の填料と結着剤の比率は、インク吸収性と層の強度を両立させる点から、固形分質量比で、結着剤を１とした場合の填料が１〜６の範囲であることが好ましい。より好ましくは２〜４である。【００３９】
画像記録層13を形成する方法としては、特に制限されず、前記の下引き層12を形成する方法と同様の方法などを用いることができる。【００４０】
本発明は、インクジェット記録用シート以外に、各種公知の記録用シートに適用することができる。例えば、熱転写受像シートの場合は、特許第４１１１５９４号公報に記載されているように基材の少なくとも片面に所定の吸油量の顔料と保水性を有する界面活性剤を含有したインク受理層を有してなる記録用シートにおいて、基材とインク受理層の間に、黄色の着色剤を含有する下引き層を設けることにより、電飾看板用の記録用シートとして用いることができる。また、電子写真方式で印画するシートは、例えば、特開２００６−２７６８４１号公報に記載されているが、その場合、プラスチックフィルムの少なくとも片面に酸化錫を含有するトナー定着層を設けてなる電子写真用被記録材において、プラスチックフィルムとトナー定着層の間に、黄色の着色剤を含有する下引き層を設けることにより、電飾看板用の記録用シートとして用いることができる。【００４１】
更に、本発明は、版を用いる印刷に用いられる被印刷体、具体的には、版に付けられたインクを一度ゴムブランケットなどの中間転写体に転写した後、印刷するオフセット印刷や、原版のインクの付く部分が彫り込まれているグラビア印刷などに用いられる被印刷体にも適用することができる。その場合、被印刷体（記録用シート）は、基材と黄色の着色剤を含有する下引き層、及び、画像記録層の３層構成にする必要がある。【００４２】
したがって、本実施形態の記録用シート１は、下引き層12に、基材11に下引き層12のみを設けたときの下引き層12側から見た黄色度を５〜１３にする着色剤を含有させたので、青白さが抑制された自然な色調の画像を提供することが可能となる。【００４３】
次に、本発明に係る電飾看板について説明する。本発明に係る電飾看板は、本発明に係る記録用シート１を白色ＬＥＤ光源の電飾看板用の装置に装着してなるものである。
電飾看板は、従来、銀行の店舗の看板のような屋外用の大型のもの、店舗内のカウンター上に置く小型のものなど、種々のものが用いられてきている。装置内に光源を有しており、鑑賞者は、画像の背面の光源が発する光を見ることとなる。言い換えれば、画像を透過光で鑑賞する。
この光源として、従来は蛍光灯が一般的であったが、近年は白色ＬＥＤを用いるものが増加している。本発明はこれに対応するものである。
画像は、各種の記録方式によって記録用シート１に印画して形成されることが一般的である。印画された記録用シート１は、アクリル板等の透明な板に貼り付けられて装着されたり、差し込みにより装着されたりして使用される。【００４４】
以下、図２，図３により、前述した本発明に係る記録用シート１を表示シートとして用いた第１実施形態の電飾看板Ａ及び第２実施形態の電飾看板Ｂについて説明する。なお、本発明に係る電飾看板は、図２，図３に例示した第１実施形態の電飾看板及び第２実施形態の電飾看板に限定されるものではない。【００４５】
第１実施形態の電飾看板Ａは、図２に示すように、扁平な矩形ボックス状に形成された看板本体を備えている。看板本体の前面壁として表示シートＨが用いられている。表示シートＨは、画像記録層１３に画像が付与された記録用シート１の光出射側の面がアクリル板２に貼着されて構成され、このアクリル板２が内壁面となるように配置されている。看板本体の背面壁である基盤３は、表示シートＨの背面側に適宜空隙を開けて配設されている。基盤３の内面上には、光源としての白色ＬＥＤ４が配置されている。白色ＬＥＤ４は、記録用シート１に照射される光の照射ムラを抑制するように複数個配置されていることが好ましく、例えば、図示例では上下方向（高さ方向）に等間隔で、かつ左右方向（幅方向）に等間隔に複数個配置されている。【００４６】
基盤３と表示シートＨとの間には、光反射板５と光拡散反射板６が配設されている。光反射板５は、例えば、基盤３の前方に１ｍｍ〜数ｍｍ程度の間隔を開けて配置されている。光反射板５には、各白色ＬＥＤ４が遊嵌し得る複数の穴が形成されている。光拡散反射板６は、全面に複数の小さな穴が形成されてなるものである。このように、白色ＬＥＤ４、光反射板５、光拡散反射板６を設けることにより、白色ＬＥＤ４から照射された光が、直進する他、光反射板５の前面の反射面で反射されて光拡散反射板６の裏面の反射面との間で反射を繰返しながら光拡散反射板６の小さな穴から透過し表示シートＨの背面に照射される光の照射ムラが抑制されるように構成されている。その結果、記録用シート１の画像記録層13を透過する光のムラが抑制され、また、下引き層12で青白さが抑制された自然な色調の色合いで、画像記録層13に印画された画像７もきわめて視認し易く美麗なものとなる。【００４７】
なお、第１実施形態の電飾看板Ａでは、光反射板５と光拡散反射板６とを設けて表示シートＨに照射される光の照射ムラを抑制するようにしたが、これに限定されず、表示シートＨに照射される光の照射ムラを抑制することができれば、光反射板、光拡散板、光拡散反射板の少なくとも一つを配設するようにしてもよい。例えば、第１実施形態の電飾看板において、光拡散反射板６の代わりに、裏面が反射面になっていない光拡散板（図示せず）を用いてもよいし、光反射板５を設けないで光拡散反射板６のみを設けるようにしてもよいし、光拡散反射板６を設けないで光反射板５のみを設けるようにしてもよい。また、光反射板５と光拡散反射板６をともに設けないで白色ＬＥＤ４のみで表示シートＨの裏面を直接照射するようにしてもよい。また、白色ＬＥＤ４のみで表示シートＨの裏面を直接照射する場合、複数の白色ＬＥＤ４を基盤３上に文字や記号を描くように並べて配置してもよく、この場合、表示シートＨの表面に白色ＬＥＤ４の照射光による文字や記号が浮かび上がるように表示される。また、表示シートＨのアクリル板は透明のもの、半透明のもの、或いは、適宜色に着色されたもの等を使用することができる。更に、アクリル板のほか、ポリスチレン，ポリプロピレン、ポリカーボネートなどの薄いプラスチック板を使用することもできる。【００４８】
第２実施形態の電飾看板Ｂは、図３に示すように、前述した第１実施形態の電飾看板Ａと同様に扁平な矩形ボックス状の看板本体の前面壁に表示シートＨが用いられてなるものである。この電飾看板Ｂは、基盤３上にＬＥＤを設けないで、左右の側壁すなわち両側壁の内面にそれぞれ白色ＬＥＤ８を複数個配置して構成したものである。白色ＬＥＤ８は、例えば、側壁の長手方向図示例では上下方向（高さ方向）に適宜間隔で複数個配置されたものを、側壁の幅方向（電飾看板Ｂの厚さ方向）に適宜間隔をあけて２列に配置してなる。基盤３の内面には、光反射板９が配設されている。光反射板９は、表示シートＨと対向する面が光反射面9’として形成され、この光反射面9’は、表示シートＨの背面に照射される白色ＬＥＤ８からの光の照射ムラが抑制されるように形成されている。光反射面9’は、光の照射ムラを抑制することができれば、特に限定されず、例えば、電飾看板Ｂの幅方向の中央部を表示シートＨ側に突出させた断面湾曲状に形成した湾曲面をその幅方向に適宜間隔で複数配置した形状に形成してもよい。このように、光反射板９を設けることにより、白色ＬＥＤ８からの照射光の一部が表示シートＨの背面側に直接照射されるが、大半が光反射面9’の複数の湾曲面により反射して電飾看板Ｂ内で光が乱反射し表示シートＨの背面に照射される光の照射ムラが抑制されるようになっている。その結果、記録用シート１の画像記録層13を透過する光のムラが抑制され、また、下引き層12で青白さが抑制された自然な色調の色合いで、画像記録層13に印画された画像７もきわめて視認し易く美麗なものとなる。なお、電飾看板Ｂにおいても、光拡散反射板を設けるようにして光の照射ムラを抑制するようにしてもよい。【００４９】
したがって、本実施形態の電飾看板は、光源として白色ＬＥＤを用いても、青味が強過ぎない自然な色味の電飾看板となるので、特に化粧品の看板における人物像、生鮮食品の画像などに用いると、より一層効果的である。
【実施例】
【００５０】
次に、本発明を実施例によりさらに詳しく説明するが、本発明は、これらの例によってなんら限定されるものではない。なお、実施例及び比較例中の質量部は、固形分量を示すものとする。【００５１】
〔評価方法〕
各種評価方法は、以下の通りである。
・黄色度（ＹＩ値）
ＪＩＳ  Ｋ７１０５に基づき、日清紡績(株)製のカラーマッチングシステム（機種名：調色専科ＴＸ）を用いて、透過法にてＸＹＺを測定し下記式によりＹＩ値を算出した。
ＹＩ値＝１００×（１．２８×Ｘ−１．０６×Ｚ）／Ｙ
ただし、Ｘ、Ｙ、ＺはＣ光源におけるＸＹＺ表色系の三刺激値である。
・全光線透過率
ＪＩＳ  Ｋ７１０５に基づき、(株)東洋精機製作所製のヘイズメータ（機種名：直読ヘイズメータ）を用いて測定した。
・ＬＥＤ点灯時のシートの色味（相関色温度  Ｋ）
得られたそれぞれのインクジェット記録用シートを、アリストジャパン(株)製の電飾看板用の装置（商品名：ＬＥＤラスターボード  白色ＬＥＤを光源とする  高輝度品  照度２５００ｌｘ）に装着し、点灯させ、１０ｍｍ離れて真上から、コニカミノルタセンシング(株)製の色彩照度計（機種名：ＣＬ−２００）を用いて測定した。
◎：青味と黄味のバランスがよく良好である（相関色温度５５００以上７５００未満）
○：青味が多めであるが好適と言える水準（相関色温度７５００以上８０００未満）
○：黄味が多めであるが好適と言える水準（相関色温度５０００以上５５００未満）
×：青味が強い（相関色温度８０００以上）
×：黄味が強い（相関色温度５０００未満）【００５２】
〔実施例１〕
基材として、厚さ１００μｍのポリエステルフィルム〔東洋紡績社製、商品名：コスモシャインＡ８３００〕を用い、基材の一方の面に、下記の下引き層用塗工液を乾燥後の厚みが１０μｍになるように塗工し、乾燥処理後、この下引き層上に下記のインク受理層（画像記録層）用塗工液を乾燥後の厚みが２５μｍになるように塗工し、乾燥処理することにより、インク受理層を設けインクジェット記録用シートを作製した。
下引き層形成後（インク受理層形成前）の下引き層の面のＹＩ値は９．２、インク受理層形成後の全光線透過率は３８．８％であった。
〔下引き層用塗工液：下記成分の均一混合液〕
（ａ）填料
・炭酸カルシウム〔白石工業(株)製、商品名：カルライトＳＡ、固形分濃度１００質量％〕１１．００質量部
（ｂ）結着剤
・アクリル系樹脂（スチレン−アクリル共重合体）〔ＢＡＳＦディスパージョン(株)製、商品名：アクロナールＹＪ６２２１Ｄ、固形分濃度４９質量％〕５４．００質量部
・ポリエステル〔東洋紡績(株)製、商品名：バイロナールＭＤ１２００、固形分濃度３５質量％〕２０．００質量部
（ｃ）黄色顔料  〔山陽色素(株)製、商品名：ＥＭＡＣＯＬ  ＮＳ  ＹＥＬＬＯＷ  ４６１８、固形分濃度２５質量％〕０．０６質量部
（ｄ）水    １５．０質量部
〔インク受理層用塗工液：下記成分の均一混合液〕
（ａ）填料
・シリカ〔富士シリシア化学(株)製、商品名：サイリシア４２０、固形分濃度１００質量％〕１１．００質量部
（ｂ）結着剤
・シラノール変性ポリビニルアルコール〔(株)クラレ製、商品名：クラレＲポリマーＲ−１１３０、固形分濃度１００質量％〕３．８０質量部
（ｃ）添加剤
・消泡剤〔サンノプコ(株)製、商品名：ＳＮデフォーマー４８０、固形分濃度１００質量％〕０．１０質量部
・水和アルミニウム酸化物〔日産化学工業(株)製、商品名：アルミナゾル２００、固形分濃度１０質量％〕７．００質量部
・カチオン性高分子〔田岡化学工業(株)製、商品名：スミレーズ１００１、固形分濃度３０質量％〕２．５０質量部
（ｄ）水  ７５．６０質量部【００５３】
〔実施例２〕
実施例１における下引き層用塗工液として、黄色顔料〔ＥＭＡＣＯＬ  ＮＳ  ＹＥＬＬＯＷ  ４６１８〕を０．０２質量部とし、インク受理層の乾燥後の厚みを２０μｍに代えた以外は、実施例１と同様な操作を行い、インクジェット記録用シートを作製した。
下引き層形成後のＹＩ値は５．４、インク受理層形成後の全光線透過率は４８．５％であった。【００５４】
〔実施例３〕
実施例１における下引き層用塗工液として、黄色顔料〔ＥＭＡＣＯＬ  ＮＳ  ＹＥＬＬＯＷ  ４６１８〕を０．０７質量部とし、インク受理層の乾燥後の厚みを６０μｍに代えた以外は、実施例１と同様な操作を行い、インクジェット記録用シートを作製した。
下引き層形成後のＹＩ値は１２．５、インク受理層形成後の全光線透過率は２１．０％であった。【００５５】
〔比較例１〕
実施例１における下引き層用塗工液として、黄色顔料〔ＥＭＡＣＯＬ  ＮＳ  ＹＥＬＬＯＷ  ４６１８〕を含有しない以外は、実施例１と同様な操作を行い、インクジェット記録用シートを作製した。
下引き層形成後のＹＩ値は３．１、インク受理層形成後の全光線透過率は３９．７％であった。【００５６】
上記実施例１〜３及び比較例１で得られたインクジェット記録用シートそれぞれについて、性能評価の結果を表２に示す。【００５７】
【表２】
2010079765.tif 000004
【００５８】
また、目視で判断した結果、実施例１は明るさが適度で、色味も青味と黄味のバランスがよく、非常に優良であった。
実施例２は、実施例１と比較すると明るめで青味が多めであったが好適と言える水準であった。
実施例３は、実施例１と比較すると暗めで黄味が多めであったが好適と言える水準であった。
比較例１は、明るさは適度で優良であったが、青味が強すぎて広告には適さない水準であった。
【産業上の利用可能性】
【００５９】
本発明によれば、白色ＬＥＤを光源とする装置に装着した場合に青味が強過ぎない自然な色味の電飾看板となる記録用シートを提供することができ、省エネルギーと優れた画像を両立させる電飾看板を提供することができる。
【符号の説明】
【００６０】
１      記録用シート
11      基材
12      下引き層
13      画像記録層
２      アクリル板
３      基盤
４，８  白色ＬＥＤ
５      光反射板
６      光拡散反射板
７      画像，文字等
９      光反射板
Ａ，Ｂ  電飾看板
Ｈ      表示シート
【図１】
2010079765.tif 000005
【図２】
2010079765.tif 000006
【図３】
2010079765.tif 000007
【国際調査報告】
2010079765.tif 000008
2010079765.tif 000009
2010079765.tif 000010
2010079765.tif 000011